(57)【要約】【課題】昇華転写印刷方式によって図柄等を印刷するのに適したＩＤカード及びＩＣカード等のプラスチックカードを提供すること。【解決手段】オーバーシートとコアシートからなるプラスチックカードにおいて、オーバーシートがＡＢＳ樹脂、非晶性ポリエステル、ポリカーボネート、ポリブチレンテレフタレート、ポリエチレンナフタレートから選ばれた少なくとも１種以上である樹脂組成物からなりＡＢＳ樹脂を２０重量％以上含むことを特徴とする昇華転写印刷用プラスチックカード。【特許請求の範囲】
【請求項１】
オーバーシートとコアシートからなるプラスチックカードにおいて、オーバーシートがＡＢＳ樹脂、非晶性ポリエステル、ポリカーボネート、ポリブチレンテレフタレート及びポリエチレンナフタレートからなる群より選ばれた少なくとも１種以上である樹脂組成物からなりＡＢＳ樹脂を２０重量％以上含むことを特徴とする昇華転写印刷用プラスチックカード。
【請求項２】
コアシートが、ＡＢＳ樹脂、非晶性ポリエステル、ポリカーボネート、ポリブチレンテレフタレート及びポリエチレンナフタレートからなる群より選ばれた１種または２種以上をブレンドした樹脂からなるコアシートである請求項１記載の昇華転写印刷用プラスチックカード。
【発明の詳細な説明】
【０００１】
【発明の属する技術分野】
本発明は、昇華転写印刷方式によって図柄等を印刷するのに適したＩＤカード及びＩＣカード等のプラスチックカードに関するものである。
【０００２】
【従来の技術】
磁気ストライプカードやＩＣカードなどのプラスチックカードは、予め印刷等を施した大判のシートを積層、融着した後、カード形状に打ち抜いて作成される。しかし、ＩＤカードのように偽造防止対策として、カード形状に打ち抜かれた後に、昇華転写印刷方式によって顔写真や絵柄等が印刷される場合が増加してきている。このようなカードの素材としては、現在ポリ塩化ビニル系樹脂（以下ＰＶＣという）が使われている。ＰＶＣはカレンダー加工で大量に生産できる上に、ラミネート適性、打ち抜き性、エンボス刻印性等の二次加工性に優れており、カード素材として好適な材料である。ＰＶＣカードに昇華転写印刷をする場合には、インクリボンとカード表面のタックが起こりにくく、インクの染色性も良好で明瞭な画像が形成される。
【０００３】
最近、非ＰＶＣ系のカード用素材のニーズが高まってきており、ポリエステル系の材料が使用され始めている。しかし、ポリエステル系材料のカードに昇華転写印刷を行うと、サーマルヘッドの熱によりインクリボンがカード表面に張り付いてしまってインクリボンが引きちぎれてしまうことがある。一方、サーマルヘッドの温度を低くして印刷すると、インクの染色が弱すぎて明瞭な画像が得られないという問題があった。その為、受容層をコートする必要があり作業工数増やコストアップの要因となっている。
【０００４】
【発明が解決しようとする問題】
本発明は上記問題点を解決すべくなされたものであり、本発明の目的は、昇華印刷適性が改良された、非ＰＶＣ系樹脂の昇華転写印刷用シートを提供することにある。
【０００５】
【課題を解決するための手段】
本発明者らは、上記の問題点を解決するため鋭意探索した結果、オーバーシートの樹脂組成物中にＡＢＳ樹脂を２０重量％以上含有させる事により解決できることを見出した。
即ち本発明は、
（１）　オーバーシートとコアシートからなるプラスチックカードにおいて、オーバーシートがＡＢＳ樹脂、非晶性ポリエステル、ポリカーボネート、ポリブチレンテレフタレート及びポリエチレンナフタレートからなる群より選ばれた少なくとも１種以上である樹脂組成物からなりＡＢＳ樹脂を２０重量％以上含むことを特徴とする昇華転写印刷用プラスチックカード、
（２）　コアシートが、ＡＢＳ樹脂、非晶性ポリエステル、ポリカーボネート、ポリブチレンテレフタレート及びポリエチレンナフタレートからなる群より選ばれた１種または２種以上をブレンドした樹脂からなるコアシートである（１）項記載の昇華転写印刷用プラスチックカード
である。
【発明の実施の形態】
【０００６】
本発明に用いられるＡＢＳ樹脂は、アクリロニトリル成分とブタジエン成分とスチレン成分を共重合することにより得られるものである。オーバーシートの樹脂組成物中に含まれるＡＢＳ樹脂は２０重量％以上である。２０重量％未満になるとインクリボンの融着等が
発生し昇華転写印刷ができない。
【０００７】
本発明で用いられる非晶性ポリエステル樹脂は、例えばポリエチレンテレフタレート樹脂においてエチレングリコール成分の１０〜７０モル％をシクロヘキサンジメタノールに置換してなるものを使用することができる。エチレングリコール成分の置換量が１０モル％未満では熱融着性が劣り、融着後のシートの弾性率が低下する。これは、ポリエチレンテレフタレート樹脂は結晶性樹脂であるため融着後の冷却時にシートの再結晶化が進むことにより熱融着性が無くなり、シートの弾性率が低下するためである。また逆に、エチレングリコール成分の置換量が７０モル％を越えると共重合ポリエステル樹脂の弾性率が下がり、熱融着性が下がる。これは、共重合ポリエステル樹脂の置換量が多くなると再結晶化が早く進み、熱融着性が無くなってしまう為である。
【０００８】
本発明で使用する耐熱層のポリカーボネート樹脂は、種々のジヒドロキシジアリール化合物とホスゲンとを反応させるホスゲン法、またはジヒドロキシジアリール化合物とジフェニルカーボネートなどの炭酸エステルとを反応させるエステル交換法によって得られる重合体である。
【０００９】
ポリブチレンテレフタレート樹脂は、ポリエチレンテレフタレート樹脂（ＰＥＴ）の製造におけるエチレングリコールの変わりにブチレングリコールに置き換えて製造されたポリエステルである。
【００１０】
ポリエチレンナフタレート樹脂は、ＰＥＴの製造におけるテレフタル酸又はテレフタル酸ジメチルの変わりにナフタレンジカルボン酸又はナフタレンジカルボン酸ジメチルに置き換えて製造されたポリエステルである。
【００１１】
本発明の樹脂組成物をシート状に加工するためには、従来よりカレンダリング法、押し出し法、プレス法、キャスト法などがあるが、ここで特に限定するものではない。
【００１２】
本発明のシートには、所望により通常に使用される添加剤、例えば安定剤、滑剤、補強剤、加工助剤、帯電防止剤、酸化防止剤、中和剤、紫外線吸収剤、分散剤、増粘剤、顔料その他無機充填剤等、または他の合成樹脂を透明性を低下させない程度であれば含有させることもできる。
【００１３】
【実施例】
以下実施例により本発明を説明するが、これは単なる例示であり、本発明はこれに限定されるものではない。
《オーバーシートの作製》
表１に示した配合比率でコンパウンドを作成し、押し出し法を用いて、厚さ１００μｍの単層シートを作成した。なお、表１の配合比率は重量比である。
《コアシートの作製》
ポリエチレンテレフタレート樹脂のエチレングリコール成分３０モル％をシクロヘキサンジメタノールに置換してなる非晶性ポリエステル樹脂、ＰＣ樹脂及びＡＢＳ樹脂を押し出し法を用いて、厚さ５００μｍのシートを作成した。
【００１４】
《実施例、比較例》
作製したオーバーシート及びコアシートを積層し、１５０℃で１０分間プレスしてカードを作成した。このカードのオーバーシート面に、昇華印刷、エンボス打刻テストを実施した。この結果を表２に示す。各種評価については、下記に基づいて実施した。
（１）昇華印刷テスト：　日本データカード社製イメージカードＳにより、昇華印刷を実施した。
○：明瞭な画像が得られたもの
×：インクの染色が弱く明瞭な画層がえられないもの、又はインクリボンが融着してし
まったもの
（２）エンボス打刻テスト：日本データカード社製エンボッサー　ＤＣ９０００により、エンボス打刻テストを実施した。
○：エンボス割れが発生しなかったもの
×：エンボス割れが発生したもの
【００１５】
表中の記号は、以下の通りである。
（１）ＰＥＴＧ樹脂−１：ポリエチレンテレフタレート樹脂においてエチレングリコール成分の３０モル％をシクロヘキサンジメタノールに置換した共重合ポリエステル樹脂。（ＰＥＴＧ６７６３　イーストマンケミカル製）
（２）ＡＢＳ樹脂−１：アクリロニトリル−ブタジエン−スチレン供重合体（サンタック　　　ＥＴ−７０　日本Ａ＆Ｌ製）
（３）ＰＣ樹脂−１：ポリカーボネート樹脂（ＰＣ３０１−４　住友ダウ製）
【００１６】
【表１】
2004025743.tif 000002
【００１７】
【表２】
2004025743.tif 000003
【００１８】
【発明の効果】
本発明によれば、昇華転写印刷方式によって図柄等を印刷するのに適したＩＤカード及びＩＣカード等のプラスチックカードを提供することができる。